(57)【特許請求の範囲】
【請求項１】
ＮＯｘに対する分解／還元能力がないか、あるいは低い電極を有する酸素ポンプを用いて、被測定ガス中の酸素濃度を実質的にＮＯが分解し得ない所定の値に制御し、
ＮＯｘに対する分解／還元能力があるか、あるいは高いＮＯｘ分解電極を用いてＮＯｘを分解し、その際に発生する酸素の量を測定することによって、ＮＯｘ濃度を測定するＮＯｘ濃度測定装置のＮＯｘ分解電極の酸化防止方法において、
前記ＮＯｘ分解電極として、Ｐｔ−Ｒｈの合金とセラミック成分からなり、かつ、ＰｔとＲｈの比率が、重量比でＰｔ：Ｒｈ＝１０：９０〜５０：５０であるサーメット電極を使用することを特徴とするＮＯｘ分解電極の酸化防止方法。
【発明の詳細な説明】
【０００１】
【発明の属する技術分野】
本発明は、例えば、車両の排出ガスや大気中に含まれるＮＯｘを測定するＮＯｘ濃度測定装置におけるＮＯｘ分解電極の酸化防止方法に関する。
【０００２】
【従来の技術】
従来より、燃焼ガス等の被測定ガス中のＮＯｘを測定する方法として、ＲｈのＮＯｘ還元性を利用し、ジルコニア等の酸素イオン導伝性の固体電解質上にＰｔ電極及びＲｈ電極を形成したセンサを用い、これら両電極間の起電力を測定するようにした手法が知られている。
【０００３】
しかしながら、そのようなセンサは、被測定ガスである燃焼ガス中に含まれる酸素濃度の変化によって、起電力が大きく変化するばかりでなく、ＮＯｘの濃度変化に対して起電力変化が小さく、そのためにノイズの影響を受けやすいという問題がある。
【０００４】
また、ＮＯｘの還元性を引き出すためには、ＣＯ等の還元ガスが必須になるところから、一般に、大量のＮＯｘが発生する燃料過少の燃焼条件下では、ＣＯの発生量がＮＯｘの発生量を下回るようになるため、そのような燃焼条件下に形成される燃焼ガスでは、測定ができないという欠点があった。
【０００５】
前記問題点を解決するために、被測定ガス存在空間に連通した第１の内部空所と該第１の内部空所に連通した第２の内部空所にＮＯｘ分解能力の異なるポンプ電極を配したＮＯｘセンサと、第１の内部空所内の第１のポンプセルでＯ2 濃度を調整し、第２の内部空所内に配された分解ポンプセルでＮＯを分解し、分解ポンプに流れるポンプ電流からＮＯｘ濃度を測定する方法が、例えば特開平８−２７１４７６号公報に明らかにされている。
【０００６】
更に、特開平９−１１３４８４号公報には、酸素濃度が急変した場合でも第２の内部空所内の酸素濃度が一定に制御されるように、第２の内部空所内に補助ポンプ電極を配したセンサ素子が明らかにされている。
【０００７】
【発明が解決しようとする課題】
ところで、上述のようなＮＯｘセンサのＮＯｘ分解電極には、Ｒｈ／ＺｒＯ2 のサーメット電極を使用している。ＮＯｘ分解電極にＲｈ／ＺｒＯ2 のサーメット電極を用いた場合、使用時間の増加に伴い感度が低下する現象が認められた。
【０００８】
これは、分解ポンプセルのインピーダンスの増加が原因であり、インピーダンスが増加したＮＯｘセンサ素子を観察すると、ＮＯｘ分解電極とＺｒＯ2 基板との接触面積の低下が認められた。つまり、ＮＯｘ分解電極とＺｒＯ2 基板との接触面積の低下がインピーダンスの増加の原因であると考えられる。
【０００９】
ＮＯｘ分解電極とＺｒＯ2 基板との接触面積の低下は、ＮＯｘ分解電極に含まれる金属Ｒｈの酸化（Ｒｈ2 Ｏ3 ）と再金属化による体積変化が原因であると考えられる。
【００１０】
本発明はこのような課題を考慮してなされたものであり、ＮＯｘ分解電極に含まれるＲｈの酸化と再金属化を抑制することができ、インピーダンスの安定化並びに測定感度の安定化を図ることができるＮＯｘ分解電極の酸化防止方法を提供することを目的とする。
【００１１】
【課題を解決するための手段】
本発明は、ＮＯｘに対する分解／還元能力がないか、あるいは低い電極を有する酸素ポンプを用いて、被測定ガス中の酸素濃度を実質的にＮＯが分解し得ない所定の値に制御し、ＮＯｘに対する分解／還元能力があるか、あるいは高いＮＯｘ分解電極を用いてＮＯｘを分解し、その際に発生する酸素の量を測定することによって、ＮＯｘ濃度を測定するＮＯｘ濃度測定装置のＮＯｘ分解電極の酸化防止方法において、前記ＮＯｘ分解電極として、Ｐｔ−Ｒｈの合金とセラミック成分からなり、かつ、ＰｔとＲｈの比率が、重量比でＰｔ：Ｒｈ＝１０：９０〜５０：５０であるサーメット電極を使用することを特徴とする。
【００１２】
これにより、ＮＯｘ分解電極に含まれるＲｈの酸化と再金属化が抑制され、使用時間が増加しても、ＮＯｘ分解電極と基板との接触面積の低下によるインピーダンスの増加を引き起こすことがなくなる。即ち、本発明に係るＮＯｘ濃度測定装置においては、インピーダンスが安定化し、測定感度の安定化も図ることができる。
【００１５】
【発明の実施の形態】
以下、本発明に係るＮＯｘ分解電極の酸化防止方法をＮＯｘセンサに適用した実施の形態例（以下、単に実施の形態に係るＮＯｘセンサと記す）を図１〜図６を参照しながら説明する。
【００１６】
まず、本実施の形態に係るＮＯｘセンサ１０は、図１に示すように、ＺｒＯ2 等の酸素イオン導伝性固体電解質を用いたセラミックスによりなる例えば６枚の固体電解質層１２ａ〜１２ｆが積層されて構成され、下から１層目及び２層目が第１及び第２の基板層１２ａ及び１２ｂとされ、下から３層目及び５層目が第１及び第２のスペーサ層１２ｃ及び１２ｅとされ、下から４層目及び６層目が第１及び第２の固体電解質層１２ｄ及び１２ｆとされている。
【００１７】
具体的には、第２の基板層１２ｂ上に第１のスペーサ層１２ｃが積層され、更に、この第１のスペーサ層１２ｃ上に第１の固体電解質層１２ｄ、第２のスペーサ層１２ｅ及び第２の固体電解質層１２ｆが順次積層されている。
【００１８】
第２の基板層１２ｂと第１の固体電解質層１２ｄとの間には、酸化物測定の基準となる基準ガス、例えば大気が導入される空間（基準ガス導入空間１４）が、第１の固体電解質層１２ｄの下面、第２の基板層１２ｂの上面及び第１のスペーサ層１２ｃの側面によって区画、形成されている。
【００１９】
また、第１及び第２の固体電解質層１２ｄ及び１２ｆ間に第２のスペーサ層１２ｅが挟設されると共に、第１及び第２の拡散律速部１６及び１８が挟設されている。
【００２０】
そして、第２の固体電解質層１２ｆの下面、第１及び第２の拡散律速部１６及び１８の側面並びに第１の固体電解質層１２ｄの上面によって、被測定ガス中の酸素分圧を調整するための第１室２０が区画、形成され、第２の固体電解質層１２ｆの下面、第２の拡散律速部１８の側面、第２のスペーサ層１２ｅの側面並びに第１の固体電解質層１２ｄの上面によって、被測定ガス中の酸素分圧を微調整し、更に被測定ガス中の酸化物、例えば窒素酸化物（ＮＯｘ）を測定するための第２室２２が区画、形成される。
【００２１】
外部空間と前記第１室２０は、第１の拡散律速部１６を介して連通され、第１室２０と第２室２２は、前記第２の拡散律速部１８を介して連通されている。
【００２２】
ここで、前記第１及び第２の拡散律速部１６及び１８は、第１室２０及び第２室２２にそれぞれ導入される被測定ガスに対して所定の拡散抵抗を付与するものであり、例えば、被測定ガスを導入することができる多孔質材料又は所定の断面積を有した小孔からなる通路として形成することができる。
【００２３】
特に、第２の拡散律速部１８内には、ＺｒＯ2 等からなる多孔質体が充填、配置されて、前記第２の拡散律速部１８の拡散抵抗が前記第１の拡散律速部１６における拡散抵抗よりも大きくされている。第２の拡散律速部１８の拡散抵抗は第１の拡散律速部１６のそれよりも大きい方が好ましいが、小さくても問題はない。
【００２４】
そして、前記第２の拡散律速部１８を通じて、第１室２０内の雰囲気が所定の拡散抵抗の下に第２室２２内に導入される。
【００２５】
また、前記第２の固体電解質層１２ｆの下面のうち、前記第１室２０を形づくる下面全面に、平面ほぼ矩形状の多孔質サーメット電極（例えばＡｕ１ｗｔ％を含むＰｔ・ＺｒＯ2 のサーメット電極）からなる内側ポンプ電極２４が形成され、前記第２の固体電解質層１２ｆの上面のうち、前記内側ポンプ電極２４に対応する部分に、外側ポンプ電極２６が形成されており、これら内側ポンプ電極２４、外側ポンプ電極２６並びにこれら両電極２４及び２６間に挟まれた第２の固体電解質層１２ｆにて電気化学的なポンプセル、即ち、主ポンプセル２８が構成されている。
【００２６】
そして、前記主ポンプセル２８における内側ポンプ電極２４と外側ポンプ電極２６間に、外部の可変電源３０を通じて所望の制御電圧（ポンプ電圧）Ｖｐ１を印加して、外側ポンプ電極２６と内側ポンプ電極２４間に正方向あるいは負方向にポンプ電流Ｉｐ１を流すことにより、前記第１室２０内における雰囲気中の酸素を外部の外部空間に汲み出し、あるいは外部空間の酸素を第１室２０内に汲み入れることができるようになっている。
【００２７】
また、前記第１の固体電解質層１２ｄの下面のうち、基準ガス導入空間１４に露呈する部分に基準電極３２が形成されており、前記内側ポンプ電極２４及び基準電極３２並びに第２の固体電解質層１２ｆ、第２のスペーサ層１２ｅ及び第１の固体電解質層１２ｄによって、電気化学的なセンサセル、即ち、制御用酸素分圧検出セル３４が構成されている。
【００２８】
この制御用酸素分圧検出セル３４は、第１室２０内の雰囲気と基準ガス導入空間１４内の基準ガス（大気）との間の酸素濃度差に基づいて、内側ポンプ電極２４と基準電極３２との間に発生する起電力を通じて、前記第１室２０内の雰囲気の酸素分圧が検出できるようになっている。
【００２９】
検出された酸素分圧値は可変電源３０をフィードバック制御するために使用され、具体的には、第１室２０内の雰囲気の酸素分圧が、次の第２室２２において酸素分圧の制御を行い得るのに十分な低い所定の値となるように、主ポンプ用のフィードバック制御系３６を通じて主ポンプセル２８のポンプ動作が制御される。
【００３０】
このフィードバック制御系３６は、内側ポンプ電極２４の電位と基準電極３２の電位の差（検出電圧Ｖ１）が、所定の電圧レベルとなるように、外側ポンプ電極２６と内側ポンプ電極２４間の電圧Ｖｐ１をフィードバック制御する回路構成を有する。この場合、内側ポンプ電極２４は接地とされる。
【００３１】
従って、主ポンプセル２８は、第１室２０に導入された被測定ガスのうち、酸素を前記ポンプ電圧Ｖｐ１のレベルに応じた量ほど汲み出す、あるいは汲み入れる。そして、前記一連の動作が繰り返されることによって、第１室２０における酸素濃度は、所定レベルにフィードバック制御されることになる。この状態で、外側ポンプ電極２６と内側ポンプ電極２４間に流れるポンプ電流Ｉｐ１は、被測定ガス中の酸素濃度と第１室２０の制御酸素濃度の差を示しており、被測定ガス中の酸素濃度の測定に用いることができる。
【００３２】
なお、前記内側ポンプ電極２４及び外側ポンプ電極２６を構成する多孔質サーメット電極は、Ｐｔ等の金属とＺｒＯ2 等のセラミックスとから構成されることになるが、被測定ガスに接触する第１室２０内に配置される内側ポンプ電極２４は、測定ガス中のＮＯ成分に対する還元能力を弱めた、あるいは還元能力のない材料を用いる必要があり、例えばＬａ3 ＣｕＯ4 等のペロブスカイト構造を有する化合物、あるいはＡｕ等の触媒活性の低い金属とセラミックスのサーメット、あるいはＡｕ等の触媒活性の低い金属とＰｔ族金属とセラミックスのサーメットで構成されることが好ましい。更に、電極材料にＡｕとＰｔ族金属の合金を用いる場合は、Ａｕ添加量を金属成分全体の０．０３〜３５ｖｏｌ％にすることが好ましい。
【００３３】
また、この実施の形態に係るＮＯｘセンサ１０においては、前記第１の固体電解質層１２ｄの上面のうち、前記第２室２２を形づくる上面であって、かつ第２の拡散律速部１８から離間した部分に、平面ほぼ矩形状の多孔質サーメット電極からなる検出電極４０が形成され、この検出電極４０を被覆するように、第３の拡散律速部４２を構成するアルミナ膜が形成されている。そして、該検出電極４０、前記基準電極３２及び第１の固体電解質層１２ｄによって、電気化学的なポンプセル、即ち、測定用ポンプセル４４が構成される。
【００３４】
前記検出電極４０は、被測定ガス成分たるＮＯｘを還元し得る金属とセラミックスとしてのジルコニアからなる多孔質サーメットにて構成され、これによって、第２室２２内の雰囲気中に存在するＮＯｘを還元するＮＯｘ還元触媒として機能するほか、前記基準電極３２との間に、直流電源４６を通じて一定電圧Ｖｐ２が印加されることによって、第２室２２内の雰囲気中の酸素を基準ガス導入空間１４に汲み出せるようになっている。この測定用ポンプセル４４のポンプ動作によって流れるポンプ電流Ｉｐ２は、電流計４８によって検出されるようになっている。この検出電極についての詳細は後述する。
【００３５】
前記定電圧（直流）電源４６は、第３の拡散律速部４２により制限されたＮＯｘの流入下において、測定用ポンプセル４４で分解時に生成した酸素のポンピングに対して限界電流を与える大きさの電圧を印加できるようになっている。
【００３６】
一方、前記第２の固体電解質層１２ｆの下面のうち、前記第２室２２を形づくる下面全面には、平面ほぼ矩形状の多孔質サーメット電極（例えばＡｕ１ｗｔ％を含むＰｔ・ＺｒＯ2 のサーメット電極）からなる補助ポンプ電極５０が形成されており、該補助ポンプ電極５０、前記第２の固体電解質層１２ｆ、第２のスペーサ層１２ｅ、第１の固体電解質層１２ｄ及び基準電極３２にて補助的な電気化学的ポンプセル、即ち、補助ポンプセル５２が構成されている。
【００３７】
前記補助ポンプ電極５０は、前記主ポンプセル２８における内側ポンプ電極２４と同様に、被測定ガス中のＮＯ成分に対する還元能力を弱めた、あるいは還元能力のない材料を用いている。この場合、例えばＬａ3 ＣｕＯ4 等のペロブスカイト構造を有する化合物、あるいはＡｕ等の触媒活性の低い金属とセラミックスのサーメット、あるいはＡｕ等の触媒活性の低い金属とＰｔ族金属とセラミックスのサーメットで構成されることが好ましい。更に、電極材料にＡｕとＰｔ族金属の合金を用いる場合は、Ａｕ添加量を金属成分全体の０．０３〜３５ｖｏｌ％にすることが好ましい。
【００３８】
そして、前記補助ポンプセル５２における補助ポンプ電極５０と基準電極３２間に、外部の直流電源５４を通じて所望の一定電圧Ｖｐ３を印加することにより、第２室２２内の雰囲気中の酸素を基準ガス導入空間１４に汲み出せるようになっている。
【００３９】
これによって、第２室２２内の雰囲気の酸素分圧が、実質的に被測定ガス成分（ＮＯｘ）が還元又は分解され得ない状況下で、かつ目的成分量の測定に実質的に影響がない低い酸素分圧値とされる。この場合、第１室２０における主ポンプセル２８の働きにより、この第２室２２内に導入される酸素の量の変化は、被測定ガスの変化よりも大幅に縮小されるため、第２室２２における酸素分圧は精度よく一定に制御される。
【００４０】
従って、前記構成を有する本実施の形態に係るＮＯｘセンサ１０では、前記第２室２２内において酸素分圧が制御された被測定ガスは、検出電極４０に導かれることとなる。
【００４１】
また、この実施の形態に係るＮＯｘセンサ１０においては、図１に示すように、第１及び第２の基板層１２ａ及び１２ｂにて上下から挟まれた形態において、外部からの給電によって発熱するヒータ６０が埋設されている。このヒータ６０は、酸素イオンの導伝性を高めるために設けられるもので、該ヒータ６０の上下面には、第１及び第２の基板層１２ａ及び１２ｂとの電気的絶縁を得るために、アルミナ等の絶縁層６２が形成されている。
【００４２】
前記ヒータ６０は、第１室２０から第２室２２の全体にわたって配設されており、これによって、第１室２０及び第２室２２がそれぞれ所定の温度に加熱され、併せて主ポンプセル２８、制御用酸素分圧検出セル３４及び測定用ポンプセル４４も所定の温度に加熱、保持されるようになっている。
【００４３】
次に、本実施の形態に係るＮＯｘセンサ１０の動作について説明する。まず、ＮＯｘセンサ１０の先端部側が外部空間に配置され、これによって、被測定ガスは、第１の拡散律速部１６を通じて所定の拡散抵抗の下に、第１室２０に導入される。この第１室２０に導入された被測定ガスは、主ポンプセル２８を構成する外側ポンプ電極２６及び内側ポンプ電極２４間に所定のポンプ電圧Ｖｐ１が印加されることによって引き起こされる酸素のポンピング作用を受け、その酸素分圧が所定の値、例えば１０-7ａｔｍとなるように制御される。この制御は、フィードバック制御系３６を通じて行われる。
【００４４】
なお、第１の拡散律速部１６は、主ポンプセル２８にポンプ電圧Ｖｐ１を印加した際に、被測定ガス中の酸素が測定空間（第１室２０）に拡散流入する量を絞り込んで、主ポンプセル２８に流れる電流を抑制する働きをしている。
【００４５】
また、第１室２０内においては、外部の被測定ガスによる加熱、更にはヒータ６０による加熱環境下においても、内側ポンプ電極２４にて雰囲気中のＮＯｘが還元されない酸素分圧下の状態、例えばＮＯ→１／２Ｎ2 ＋１／２Ｏ2 の反応が起こらない酸素分圧下の状況が形成されている。これは、第１室２０内において、被測定ガス（雰囲気）中のＮＯｘが還元されると、後段の第２室２２内でのＮＯｘの正確な測定ができなくなるからであり、この意味において、第１室２０内において、ＮＯｘの還元に関与する成分（ここでは、内側ポンプ電極２４の金属成分）にてＮＯｘが還元され得ない状況を形成する必要がある。具体的には、前述したように、内側ポンプ電極２４にＮＯｘ還元性の低い材料、例えばＡｕとＰｔの合金を用いることで達成される。
【００４６】
そして、前記第１室２０内のガスは、第２の拡散律速部１８を通じて所定の拡散抵抗の下に、第２室２２に導入される。この第２室２２に導入されたガスは、補助ポンプセル５２を構成する補助ポンプ電極５０及び基準電極３２間に電圧Ｖｐ３が印加されることによって引き起こされる酸素のポンピング作用を受け、その酸素分圧が一定の低い酸素分圧値となるように微調整される。
【００４７】
前記第２の拡散律速部１８は、前記第１の拡散律速部１６と同様に、補助ポンプセル５２に電圧Ｖｐ３を印加した際に、被測定ガス中の酸素が測定空間（第２室２２）に拡散流入する量を絞り込んで、補助ポンプセル５２に流れるポンプ電流Ｉｐ３を抑制する働きをしている。
【００４８】
そして、上述のようにして第２室２２内において酸素分圧が制御された被測定ガスは、第３の拡散律速部４２を通じて所定の拡散抵抗の下に、検出電極４０に導かれることとなる。
【００４９】
ところで、前記主ポンプセル２８を動作させて第１室２０内の雰囲気の酸素分圧をＮＯｘ測定に実質的に影響がない低い酸素分圧値に制御しようとしたとき、換言すれば、酸素分圧検出セル３４にて検出される電圧Ｖ１が一定となるように、フィードバック制御系３６を通じて可変電源３０のポンプ電圧Ｖｐ１を調整したとき、被測定ガス中の酸素濃度が大きく、例えば０〜２０％に変化すると、通常、第２室２２内の雰囲気及び検出電極４０付近の雰囲気の各酸素分圧は、僅かに変化するようになる。これは、被測定ガス中の酸素濃度が高くなると、第１室２０の幅方向及び厚み方向に酸素濃度分布が生じ、この酸素濃度分布が被測定ガス中の酸素濃度により変化するためであると考えられる。
【００５０】
しかし、この実施の形態に係るＮＯｘセンサ１０においては、第２室２２に対して、その内部の雰囲気の酸素分圧を常に一定に低い酸素分圧値となるように、補助ポンプセル５２を設けるようにしているため、第１室２０から第２室２２に導入される雰囲気の酸素分圧が被測定ガスの酸素濃度に応じて変化しても、前記補助ポンプセル５２のポンプ動作によって、第２室２２内の雰囲気の酸素分圧を常に一定の低い値とすることができ、その結果、ＮＯｘの測定に実質的に影響がない低い酸素分圧値に制御することができる。
【００５１】
そして、検出電極４０に導入された被測定ガスのＮＯｘは、該検出電極４０の周りにおいて還元又は分解されて、例えばＮＯ→１／２Ｎ2 ＋１／２Ｏ2 の反応が引き起こされる。このとき、測定用ポンプセル４４を構成する検出電極４０と基準電極３２との間には、酸素が第２室２２から基準ガス導入空間１４側に汲み出される方向に、所定の電圧Ｖｐ２、例えば４３０ｍＶ（７００℃）が印加される。
【００５２】
従って、測定用ポンプセル４４に流れるポンプ電流Ｉｐ２は、第２室２２に導かれる雰囲気中の酸素濃度、即ち、第２室２２内の酸素濃度と検出電極４０にてＮＯｘが還元又は分解されて発生した酸素濃度との和に比例した値となる。
【００５３】
この場合、第２室２２内の雰囲気中の酸素濃度は、補助ポンプセル５２にて一定に制御されていることから、前記測定用ポンプセル４４に流れるポンプ電流Ｉｐ２は、ＮＯｘの濃度に比例することになる。また、このＮＯｘの濃度は、第３の拡散律速部４２にて制限されるＮＯｘの拡散量に対応していることから、被測定ガスの酸素濃度が大きく変化したとしても、測定用ポンプセル４４から電流計４８を通じて正確にＮＯｘ濃度を測定することが可能となる。
【００５４】
このことから、測定用ポンプセル４４におけるポンプ電流値Ｉｐ２は、ほとんどがＮＯｘが還元又は分解された量を表し、そのため、被測定ガス中の酸素濃度に依存するようなこともない。
【００５５】
ここで、第２室２２内に形成された検出電極４０について詳細に説明する。この検出電極４０として、例えばＲｈ／ＺｒＯ2 のサーメット電極を使用した場合、使用時間の増加に伴い感度が低下する現象が認められた。
【００５６】
これは、測定用ポンプセル４４のインピーダンスの増加が原因であり、インピーダンスが増加したＮＯｘセンサ１０を観察すると、検出電極４０と第１の固体電解質層１２ｄとの接触面積の低下が認められた。つまり、該検出電極４０と第１の固体電解質層１２ｄとの接触面積の低下がインピーダンスの増加の原因であると考えられる。
【００５７】
そこで、１つの実験（便宜的に第１の実験例と記す）を行った。この実験は、ＰｔとＲｈからなる合金の質量が熱の上昇に応じてどのように変化するかをＰｔとＲｈの重量比を変えて熱天秤にて計測してみたものである。図２にその結果を示す。
【００５８】
この図２において、曲線ａはＰｔ／Ｒｈ＝０／１００ｗｔ％の特性を示し、曲線ｂはＰｔ／Ｒｈ＝１０／９０ｗｔ％の特性を示し、曲線ｃはＰｔ／Ｒｈ＝２５／７５ｗｔ％の特性を示し、曲線ｄはＰｔ／Ｒｈ＝５０／５０ｗｔ％の特性を示し、曲線ｅはＰｔ／Ｒｈ＝７５／２５ｗｔ％の特性を示し、曲線ｆはＰｔ／Ｒｈ＝９０／１０ｗｔ％の特性を示し、曲線ｇはＰｔ／Ｒｈ＝１００／０ｗｔ％の特性を示す。
【００５９】
図２の実験結果から、Ｐｔ／Ｒｈ＝０／１００ｗｔ％の場合、約６００℃〜約１０８０℃にかけてＲｈの酸化（Ｒｈ2 Ｏ3 ）による重量増加が見られ、約１０８０℃からは再び金属化が始まって重量が減少し、約１２００℃付近にて元の重量に戻っていることがわかる。
【００６０】
同様に、Ｐｔ／Ｒｈ＝１０／９０ｗｔ％の場合は、約７００℃〜約１０２０℃にかけてＲｈの酸化（Ｒｈ2 Ｏ3 ）による重量増加が見られ、約１０２０℃からは再び金属化が始まって重量が減少し、約１１４０℃付近にて元の重量に戻っていることがわかる。
【００６１】
このような酸化による重量増加の範囲、再金属化による重量減少の範囲及び重量の増減幅を以下の表１にまとめて示す。
【００６２】
【表１】
0003701114.tif 000002
【００６３】
また、他の実験例（便宜的に第２の実験例と記す）として、検出電極４０に含まれるＰｔ／Ｒｈの比率を上述の７種類としてそれぞれＮＯｘセンサ１０を作製し、これら７種類のＮＯｘセンサ１０についての限流特性をプロットした。８００℃の大気加熱をかけたときの限流特性を図３に示し、７００℃の大気加熱をかけたときの限流特性を図４に示す。
【００６４】
図３の特性において、Ｐｔ／Ｒｈ＝０／１００ｗｔ％のＮＯｘセンサ１０では約２０ｍＡをピークとする異常なポンプ電流が流れ、Ｐｔ／Ｒｈ＝１０／９０ｗｔ％のＮＯｘセンサ１０では約１８ｍＡをピークとする異常なポンプ電流が流れ、Ｐｔ／Ｒｈ＝２５／７５ｗｔ％及びＰｔ／Ｒｈ＝５０／５０ｗｔ％のＮＯｘセンサ１０では約１５ｍＡをピークとする異常なポンプ電流が流れ、Ｐｔ／Ｒｈ＝７５／２５ｗｔ％のＮＯｘセンサ１０では約４ｍＡをピークとする異常なポンプ電流が流れた。
【００６５】
即ち、図３に示すように、８００℃の大気加熱をかけた場合は、図２の重量増加率におけるピーク値の大きさに対応した割合で、ポンプ電流の異常な増加が見られ、７００℃の大気加熱をかけた場合は、Ｐｔ／Ｒｈ＝０／１００ｗｔ％の検出電極４０を有するＮＯｘセンサ１０にのみポンプ電流の異常な増加が見られ、その他のＮＯｘセンサ１０においてはポンプ電流の異常増加は見られなかった。
【００６６】
このことから、図３及び図４に示すポンプ電流の異常な増加は、Ｒｈの酸化物（Ｒｈ2 Ｏ3 ）から酸素がポンピングされたことによる増加であると考えられる。
【００６７】
ＮＯｘセンサ１０の実使用においては、通常、素子温度を約７００℃に設定して行われることから、例えば検出電極４０をＲｈ＝１００ｗｔ％のサーメット電極で構成した場合、センサ駆動時は検出電極４０の酸素ポンピングによって、Ｒｈの再金属化による体積減少が起こり、センサ駆動停止直後は、前記酸素ポンピングは停止するが素子温度はまだ６００℃以上であるため、Ｒｈの酸化（Ｒｈ2 Ｏ3 ）が起こり、Ｒｈの体積増加が発生することになる。
【００６８】
前記の一連の体積増加及び体積減少が繰り返されることで、検出電極４０と第１の固体電解質層１２ｄの接触面積が低下することとなる。この場合、測定用ポンプセル４４のインピーダンスが増加し、ＮＯｘに対する感度が低下することが予想される。
【００６９】
ここで、１つの実験例（便宜的に第３の実験例と記す）を示す。この第３の実験例は、実施例と比較例について実使用によるＮＯｘ感度の変化をみたものである。実施例は、本実施の形態に係るＮＯｘセンサ１０において、検出電極４０に含まれるＰｔ／Ｒｈの比率を５０／５０ｗｔ％としたものであり、比較例は、検出電極４０に含まれるＰｔ／Ｒｈの比率を０／１００ｗｔ％としたものである。
第３の実験例の結果を図５Ａ及び図５Ｂに示す。これらの図において、実施例の特性を実線で示し、比較例の特性を破線で示す。
【００７０】
この実験結果から、比較例においては約１８００時間あたりから測定用ポンプセル４４のインピーダンスの増加が始まり、このインピーダンスの増加に伴ってＮＯｘ感度の低下が見られた。一方、実施例においては、４０００時間経過してもインピーダンスの増加は見られず、ＮＯｘ感度の低下も見られなかった。
【００７１】
このように、本実施の形態に係るＮＯｘセンサ１０においては、測定用ポンプセル４４を構成する検出電極４０として、Ｐｔ−Ｒｈの合金とセラミック成分からなるサーメット電極を使用するようにしたので、検出電極４０に含まれるＲｈの酸化と再金属化が抑制され、ＮＯｘセンサ１０の使用時間が増加しても、検出電極４０と第１の固体電解質層１２ｄとの接触面積の低下によるインピーダンスの増加を引き起こすことがなくなる。即ち、本実施の形態に係るＮＯｘセンサ１０においては、インピーダンスが安定化し、測定感度の安定化を図ることができる。
【００７２】
そして、検出電極４０におけるＰｔとＲｈの比率としては、上述した実験結果からもわかるように、重量比でＰｔ：Ｒｈ＝１０：９０〜９０：１０が好ましく、Ｐｔ：Ｒｈ＝２５：７５〜７５：２５がより好ましい。
【００７３】
次に、前記実施の形態に係るＮＯｘセンサ１０の変形例１０ａについて図６を参照しながら説明する。なお、図１と対応するものについては同符号を記す。
【００７４】
この変形例に係るＮＯｘセンサ１０ａは、図６に示すように、前記実施の形態に係るＮＯｘセンサ１０（図１参照）とほぼ同様の構成を有するが、測定用ポンプセル４４に代えて、測定用酸素分圧検出セル７０が設けられている点で異なる。
【００７５】
この測定用酸素分圧検出セル７０は、第１の固体電解質層１２ｄの上面のうち、前記第２室２２を形づくる上面に形成された検出電極７２と、前記第１の固体電解質層１２ｄの下面に形成された基準電極３２と、これら両電極７２及び３２間に挟まれた第１の固体電解質層１２ｄによって構成されている。
【００７６】
この場合、前記測定用酸素分圧検出セル７０における検出電極７２と基準電極３２との間に、検出電極７２の周りの雰囲気と基準電極３２の周りの雰囲気との間の酸素濃度差に応じた起電力（酸素濃淡電池起電力）Ｖ２が発生することとなる。
【００７７】
従って、前記検出電極７２及び基準電極３２間に発生する起電力（電圧Ｖ２）を電圧計７４にて測定することにより、検出電極７２の周りの雰囲気の酸素分圧、換言すれば、被測定ガス成分（ＮＯｘ）の還元又は分解によって発生する酸素によって規定される酸素分圧が電圧値として検出される。
【００７８】
この変形例に係るＮＯｘセンサ１０ａにおいても、測定用酸素分圧検出セル７０を構成する検出電極７２として、Ｐｔ−Ｒｈの合金とセラミック成分からなるサーメット電極が使用される。その結果、検出電極７２に含まれるＲｈの酸化と再金属化が抑制され、ＮＯｘセンサ１０ａの使用時間が増加しても、検出電極７２と第１の固体電解質層１２ｄとの接触面積の低下によるインピーダンスの増加を引き起こすことがなくなる。即ち、この変形例に係るＮＯｘセンサ１０ａにおいても、インピーダンスが安定化し、測定感度の安定化を図ることができる。
【００７９】
なお、この発明に係るＮＯｘ分解電極の酸化防止方法は、上述の実施の形態に限らず、この発明の要旨を逸脱することなく、種々の構成を採り得ることはもちろんである。
【００８０】
【発明の効果】
以上説明したように、本発明に係るＮＯｘ分解電極の酸化防止方法によれば、ＮＯｘ分解電極に含まれるＲｈの酸化と再金属化を抑制することができ、インピーダンスの安定化並びに測定感度の安定化を図ることができる。
【図面の簡単な説明】
【図１】本実施の形態に係るＮＯｘセンサを示す構成図である。
【図２】第１の実験例（ＲｈとＰｔからなる合金の質量が熱の上昇に応じてどのように変化するかをＲｈとＰｔの重量比を変えて計測した実験例）の結果を示す特性図である。
【図３】第２の実験例において、８００℃の大気加熱をかけたときの限流特性を示す図である。
【図４】第２の実験例において、７００℃の大気加熱をかけたときの限流特性を示す図である。
【図５】図５Ａは第３の実験例において、耐久時間に対するインピーダンスの変化を示す特性図であり、図５Ｂは第３の実験例において、耐久時間に対するＮＯｘ感度の変化を示す特性図である。
【図６】本実施の形態に係るＮＯｘセンサの変形例を示す構成図である。
【符号の説明】
１０、１０ａ…ＮＯｘセンサ            １２ａ〜１２ｆ…固体電解質
２０…第１室                          ２２…第２室
２４…内側ポンプ電極                  ４０、７２…検出電極
４４…測定用ポンプセル                ５０…補助ポンプ電極
７０…測定用酸素分圧検出セル
【図１】
0003701114.tif 000003
【図２】
0003701114.tif 000004
【図３】
0003701114.tif 000005
【図４】
0003701114.tif 000006
【図５】
0003701114.tif 000007
【図６】
0003701114.tif 000008